(57)【要約】【課題】  疎水性の液体と接触しても液体が染み込みにくく、捕捉対象物が収容される凹部以外に捕捉対象物が付着しにくい流体デバイス用シリコーン部材、およびその製造方法を提供する。【解決手段】  流体デバイス用シリコーン部材２０は、シリコーン製の一体物であり、流路１１を区画する一面が流体の一部を捕捉するための凹部２４とそれ以外の流路部２５とからなる基材２１と、基材２１の凹部２４の少なくとも一部に配置される疎水性のバリア層２２と、基材２１の流路部２５に配置される親水性層２３と、を有する。【選択図】  図２
2018171660.tif 000002
【特許請求の範囲】
【請求項１】
シリコーン製の一体物であり、流路を区画する一面が流体の一部を捕捉するための凹部とそれ以外の流路部とからなる基材と、
該基材の該凹部の少なくとも一部に配置される疎水性のバリア層と、
該基材の該流路部に配置される親水性層と、
を有する流体デバイス用シリコーン部材。
【請求項２】
前記バリア層は、フッ化炭素膜である請求項１に記載の流体デバイス用シリコーン部材。
【請求項３】
前記親水性層は、有機成分を含む金属酸化物膜または金属酸化物膜である請求項１または請求項２に記載の流体デバイス用シリコーン部材。
【請求項４】
前記流路部において、前記親水性層と前記基材との間には疎水性のバリア層が配置されている請求項１ないし請求項３のいずれかに記載の流体デバイス用シリコーン部材。
【請求項５】
前記凹部において、前記バリア層と前記基材との間には親水性層が配置されている請求項１ないし請求項３のいずれかに記載の流体デバイス用シリコーン部材。
【請求項６】
請求項１に記載の流体デバイス用シリコーン部材の製造方法であって、
一面に凹部を有するシリコーン製の基材において、該一面全体に疎水性のバリア層をプラズマＣＶＤ法により形成するバリア層形成工程と、
該凹部以外の該バリア層の表面に、親水性層を形成する親水性層形成工程と、
を有する流体デバイス用シリコーン部材の製造方法。
【請求項７】
前記親水性層形成工程は、転写法により金属酸化物膜を形成する工程である請求項６に記載の流体デバイス用シリコーン部材の製造方法。
【請求項８】
請求項１に記載の流体デバイス用シリコーン部材の製造方法であって、
一面に凹部を有するシリコーン製の基材において、該一面全体に親水性層を形成する親水性層形成工程と、
形成された該親水性層の表面全体に、疎水性のバリア層をプラズマＣＶＤ法により形成するバリア層形成工程と、
該凹部以外の該バリア層を除去するバリア層除去工程と、
を有する流体デバイス用シリコーン部材の製造方法。
【発明の詳細な説明】
【技術分野】
【０００１】
本発明は、微細な流路を有する流体デバイスに有用なシリコーン部材およびその製造方法に関する。
【背景技術】
【０００２】
微細な流路を有するマイクロ流体デバイスを用いると、反応、抽出、分離、測定などの各種操作を、極めて少量の試料で短時間に行うことができる。マイクロ流体デバイスを構成する基材の材料としては、ガラスが一般的である。しかしながら、ガラス製の基材に微細な凹凸を形成するには、フォトリソグラフィおよびドライエッチングなどの工程が必要である。このため、基材の製造に時間がかかり生産性が低い。また、基材がガラス製の場合、焼却による廃棄ができないという問題もある。そこで、ガラスに代わる材料として、微細加工が容易であり、光透過性、耐薬品性に優れるという理由から、シリコーンが注目されている。
【先行技術文献】
【特許文献】
【０００３】
【特許文献１】特開２００６−１８１４０７号公報
【特許文献２】特開２００４−２６７１５２号公報
【発明の概要】
【発明が解決しようとする課題】
【０００４】
シリコーン製の基材は、水に対する親和性が低い。このため、マイクロ流体デバイスに親水性の液体を流す場合には、例えば特許文献１に記載されているように、基材の表面に親水化処理が施されてきた。
【０００５】
一方、マイクロ流体デバイスには、オイル、有機溶剤などの疎水性の液体を流す用途もある。例えば、溶媒が疎水性の液体である液状サンプルに含まれる所望の大きさの粒子数を計測するために、マイクロ流体デバイスを使用することができる。この場合の計測手順は以下の通りである。まず、流体デバイスの流路にサンプル液を導入し、続いて純水などの親水性の液体を導入する（フラッシング）。これにより、凹部以外の流路に残留する粒子を押し流しながら凹部に所望の粒子を捕捉すると共に、凹部における溶媒の揮発を抑制する。次に、凹部に捕捉された粒子を、光学顕微鏡などを用いた光学イメージング解析により計数する。
【０００６】
また、合成された微細粒子のうち所望の大きさの粒子を回収したい場合にも、マイクロ流体デバイスを使用することができる。この場合の回収手順は以下の通りである。まず、流体デバイスの流路に、微細粒子が含まれているサンプル液（溶媒は疎水性の液体）を導入し、続いて純水などの親水性の液体を導入する（フラッシング）。これにより、先の用途の場合と同様に、凹部以外の流路に残留する粒子を押し流しながら凹部に所望の粒子を捕捉すると共に、凹部における溶媒の揮発を抑制する。次に、凹部に捕捉された粒子を顕微鏡などで検査した後、流路に疎水性の液体のみを導入する。そして、凹部に捕捉した粒子を当該液体に分散させて、液体ごと回収する。
【０００７】
これらの用途においては、所望の大きさの粒子のみを確実に凹部に捕捉することが重要になる。しかしながら、シリコーン製の基材に、オイル、有機溶剤などの疎水性の液体を接触させると、液体が基材に染み込んで、基材が膨潤し変形するおそれがある。基材が変形すると凹部の大きさが変わってしまうため、所望の大きさの粒子を捕捉することができない。疎水性の液体の染み込みを抑制するには、例えば、基材の表面全体に疎水性のバリア層を形成することが考えられる。しかしながら、凹部を含めた流路全体を疎水化処理すると、凹部以外の流路にも粒子が付着し残留しやすくなる。このため、所望の大きさの粒子を漏れなく捕捉することが難しくなり、計測精度や回収率などが低下するおそれがある。
【０００８】
本発明は、このような実状に鑑みてなされたものであり、疎水性の液体と接触しても液体が染み込みにくく、捕捉対象物が収容される凹部以外に捕捉対象物が付着しにくい流体デバイス用シリコーン部材、およびその製造方法を提供することを課題とする。
【課題を解決するための手段】
【０００９】
（１）上記課題を解決するため、本発明の流体デバイス用シリコーン部材（以下、単に「本発明のシリコーン部材」と称する場合がある）は、シリコーン製の一体物であり、流路を区画する一面が流体の一部を捕捉するための凹部とそれ以外の流路部とからなる基材と、該基材の該凹部の少なくとも一部に配置される疎水性のバリア層と、該基材の該流路部に配置される親水性層と、を有することを特徴とする。
【００１０】
（２）上記課題を解決するため、本発明の流体デバイス用シリコーン部材の第一の製造方法（以下、単に「本発明の第一の製造方法」と称する場合がある）は、本発明のシリコーン部材の製造方法の第一例であって、一面に凹部を有するシリコーン製の基材において、該一面全体に疎水性のバリア層をプラズマＣＶＤ法により形成するバリア層形成工程と、該凹部以外の該バリア層の表面に、親水性層を形成する親水性層形成工程と、を有することを特徴とする。
【００１１】
（３）上記課題を解決するため、本発明の流体デバイス用シリコーン部材の第二の製造方法（以下、単に「本発明の第二の製造方法」と称する場合がある）は、本発明のシリコーン部材の製造方法の第二例であって、一面に凹部を有するシリコーン製の基材において、該一面全体に親水性層を形成する親水性層形成工程と、形成された該親水性層の表面全体に、疎水性のバリア層をプラズマＣＶＤ法により形成するバリア層形成工程と、該凹部以外の該バリア層を除去するバリア層除去工程と、を有することを特徴とする。
【発明の効果】
【００１２】
（１）本発明のシリコーン部材においては、基材の凹部の少なくとも一部に疎水性のバリア層が配置される。このため、オイル、有機溶剤などの疎水性の液体を流しても、当該液体と基材との直接的な接触がバリア層により回避され、当該液体の基材への染み込みが抑制される。これにより、基材の膨潤が抑制され変形が抑制される。よって、凹部の大きさが変化しにくい。また、本発明のシリコーン部材においては、凹部以外の流路部に親水性層が配置される。よって、流路部に疎水性の流体が残留しにくい。これにより、疎水性の流体に含まれる捕捉対象物を流路部に付着させることなく、凹部に漏れなく捕捉することができる。したがって、用途に応じて計測精度や回収率などを向上させることができる。なお、本明細書においては、ＪＩＳ  Ｒ３２５７：１９９９に準じて測定された水接触角が８０°未満の場合を親水性、８０°以上の場合を疎水性と定義する。
【００１３】
ちなみに、特許文献２の図２には、疎水性樹脂基材の窪み（凹部）以外の部分に親水性重合体層が配置されている細胞固定用基板が記載されている。しかしながら、特許文献２に記載されている疎水性樹脂基材の凹部には、バリア層が配置されているのではなく、樹脂基材そのものの疎水性表面が露出しているに過ぎない。このため、凹部にオイル、有機溶剤などの疎水性の液体が接触すると、樹脂基材が液体に溶解したり、樹脂基材に液体が染み込んでしまい、基材の変形を回避することはできない。
【００１４】
（２）本発明の第一の製造方法においては、まず、凹部が形成されている基材の一面をプラズマＣＶＤ（化学気相蒸着）法により処理することで、一面全体に疎水性のバリア層を形成する。次に、凹部以外の部分（流路部を含む）のバリア層の表面に親水性層を形成する。こうすることにより、凹部全体がバリア層で被覆され、流路部が親水性層およびバリア層で被覆され、流路部の最表層が親水性層である形態の本発明のシリコーン部材を、容易に製造することができる。
【００１５】
（３）本発明の第二の製造方法においては、まず、凹部が形成されている基材の一面全体に親水性層を形成する。次に、親水性層の表面全体をプラズマＣＶＤ法により処理することで、親水性層の表面全体に疎水性のバリア層を形成する。最後に、凹部以外の部分（流路部を含む）のバリア層を除去する。こうすることにより、凹部全体がバリア層および親水性層で被覆され、凹部全体の最表層がバリア層であり、流路部が親水性層で被覆された形態の本発明のシリコーン部材を、容易に製造することができる。
【図面の簡単な説明】
【００１６】
【図１】第一実施形態のシリコーン部材を備える流体デバイスの透過上面図である。
【図２】同流体デバイスのＩＩ−ＩＩ断面図である。
【図３】同流体デバイスのＩＩＩ−ＩＩＩ断面図である。
【図４】同流体デバイスの下側部材の製造におけるバリア層形成工程の概略図である。
【図５】同流体デバイスの下側部材の製造における親水性層形成工程の概略図である。
【図６】同流体デバイスの製造における積層工程の概略図である。
【図７】第二実施形態のシリコーン部材を備える流体デバイスの左右方向断面図である。
【図８】同流体デバイスの下側部材の製造における親水性層形成工程の概略図である。
【図９】同流体デバイスの下側部材の製造におけるバリア層形成工程の概略図である。
【図１０】同流体デバイスの下側部材の製造におけるマスキング工程の概略図である。
【図１１】同流体デバイスの下側部材の製造におけるバリア層除去工程の概略図である。
【発明を実施するための形態】
【００１７】
以下、本発明の流体デバイス用シリコーン部材およびその製造方法の実施の形態を説明する。
【００１８】
＜第一実施形態＞
［流体デバイス用シリコーン部材の構成］
まず、本実施形態のシリコーン部材の構成を説明する。図１に、本実施形態のシリコーン部材を備える流体デバイスの透過上面図を示す。図２に、同流体デバイスのＩＩ−ＩＩ断面図を示す。図３に、同流体デバイスのＩＩＩ−ＩＩＩ断面図を示す。本実施形態において、本発明のシリコーン部材は、流体デバイスの下側部材として具現化されている。
【００１９】
図１〜図３に示すように、流体デバイス１は、上側部材１０と、下側部材２０と、を有している。上側部材１０と下側部材２０とは上下方向に積層されている。上側部材１０の下面と、下側部材２０の上面と、により流路１１が区画されている。
【００２０】
上側部材１０は、上側基材１２と、親水性層１３と、を有している。上側基材１２は、ポリジメチルシロキサン（ＰＤＭＳ）製であり、長方形板状を呈している。上側基材１２の下面には、上側凹部１４が形成されている。上側基材１２の前端部中央には、上側基材１２を上下方向に貫通する導入孔１５が穿設されている。流路１１の上流端は、導入孔１５と連通している。流路１１の下流端には、後面に開口する排出口１６が配置されている。親水性層１３は、導入孔１５の内周面を含めて上側基材１２の下面全体に配置されている。親水性層１３は、有機成分を含むケイ素酸化物膜である。
【００２１】
下側部材２０は、下側基材２１と、バリア層２２と、親水性層２３と、を有している。下側基材２１は、ＰＤＭＳ製であり、長方形板状を呈している。下側基材２１の上面の中央付近には、７本の溝状の下側凹部２４が形成されている。下側凹部２４は、各々、左右方向に延びる直線状を呈している。下側凹部２４は、各々、前後方向に所定の間隔で離間して平行に配置されている。下側凹部２４の上下方向断面は矩形状を呈している。流路１１を区画する下側基材２１の上面は、下側凹部２４と、それ以外の流路部２５と、からなる。
【００２２】
バリア層２２は、下側凹部２４を含む下側基材２１の上面全体に配置されている。バリア層２２は、疎水性のフッ化炭素膜である。親水性層２３は、下側凹部２４を除く領域においてバリア層２２の上面を覆うように配置されている。親水性層２３は、ケイ素酸化物膜である。これにより、下側凹部２４の表面はバリア層２２により被覆され、流路部２５の表面はバリア層２２および親水性層２３により被覆されている。流路部２５の最表層は、親水性層２３である。
【００２３】
［流体デバイス用シリコーン部材の製造方法］
次に、流体デバイス１の製造方法を説明しながら、本実施形態のシリコーン部材の製造方法を説明する。本実施形態のシリコーン部材の製造方法は、本発明の第一の製造方法に対応している。図４に、流体デバイスの下側部材の製造におけるバリア層形成工程を示す。図５に、同下側部材の製造における親水性層形成工程を示す。図６に、上側部材と下側部材との積層工程を示す。
【００２４】
まず、図４に示すように、下側基材２１の一面２１０に、フッ化炭素ガスを含む雰囲気中でマイクロ波プラズマＰを照射して、フッ化炭素膜を形成する。これにより、下側凹部２４を含む一面２１０全体にバリア層２２が形成される。次に、図５に示すように、下側基材２１を反転させて、下側基材２１のバリア層２２側をスタンプ部材３０に押しつける。スタンプ部材３０には、予めポリシラザンを含む試薬３００が含浸されている。これにより、下側基材２１の下側凹部２４以外のバリア層２２の表面に、ポリシラザン液が付着する。その後、付着したポリシラザン液を乾燥させて、下側凹部２４以外のバリア層２２の表面に、親水性層２３としてのケイ素酸化物膜を形成する。このようにして、図６に示すように、下側基材２１にバリア層２２と親水性層２３とが配置された下側部材２０が製造される。これとは別に、上側基材１２の下面全体に、テトラエトキシシラン（ＴＥＯＳ）ガスを含む雰囲気中でマイクロ波プラズマを照射して、有機成分を含むケイ素酸化物膜（親水性層１３）を形成しておく。そして、図６中、白抜き矢印で示すように、上側部材１０と下側部材２０とを重ね合わせて、前出図２に示す流体デバイス１が製造される。
【００２５】
［作用効果］
次に、本実施形態のシリコーン部材およびその製造方法の作用効果を説明する。本実施形態の流体デバイス１において、導入孔１５から注入された流体は、流路１１を流れて排出口１６から排出される。例えば、有機溶媒に粒子が分散されている疎水性のサンプル液を流体デバイス１に流した場合、サンプル液と下側基材２１との直接的な接触は、バリア層２２および親水性層２３により回避される。このため、下側基材２１にサンプル液が染み込みにくく、下側基材２１の膨潤が抑制される。したがって、下側基材２１の変形が抑制され、下側凹部２４の大きさが変化しにくい。また、下側凹部２４は疎水性のバリア層２２で被覆され、流路部２５の最表層は親水性層２３である。さらに、流路１１を形成する上側基材１２の下面全体にも親水性層１３が配置されている。流路１１における下側凹部２４以外の部分は全て親水性を有しているため、下側凹部２４以外の部分に疎水性のサンプル液が付着、残留しにくい。したがって、サンプル液中の所望の粒子を下側凹部２４に漏れなく捕捉することができる。
【００２６】
本実施形態の製造方法においては、下側基材２１に親水性層２３を形成する際に、ポリシラザン液をバリア層２２の表面に転写させる転写法を採用した。これにより、下側凹部２４以外の部分に容易に親水性層２３を形成することができる。このように、本実施形態の製造方法によると、下側凹部２４の全体がバリア層２２で被覆され、流路部２５が親水性層２３およびバリア層２２で被覆され、流路部２５の最表層が親水性層２３である形態の下側部材２０を、容易に製造することができる。
【００２７】
＜第二実施形態＞
第一実施形態のシリコーン部材と、本実施形態のシリコーン部材と、の相違点は、バリア層と親水性層との配置形態である。よって、ここでは相違点についてのみ説明する。
【００２８】
まず、本実施形態のシリコーン部材の構成を説明する。図７に、本実施形態のシリコーン部材を備える流体デバイスの左右方向断面図を示す。図７は、前出図２に対応している。図７中、図２と対応する部位については同じ符号で示す。
【００２９】
図７に示すように、下側部材２０は、下側基材２１と、バリア層２２と、親水性層２６と、を有している。親水性層２６は、下側凹部２４を含む下側基材２１の上面全体に配置されている。親水性層２６は、有機成分を含むケイ素酸化物膜である。バリア層２２は、下側凹部２４における親水性層２６のみを覆うように配置されている。これにより、下側凹部２４の表面は親水性層２６およびバリア層２２により被覆され、流路部２５の表面は親水性層２６により被覆されている。下側凹部２４の最表層は、バリア層２２である。
【００３０】
次に、本実施形態のシリコーン部材の製造方法を説明する。本実施形態のシリコーン部材の製造方法は、本発明の第二の製造方法に対応している。図８に、流体デバイスの下側部材の製造における親水性層形成工程を示す。図９に、同下側部材の製造におけるバリア層形成工程を示す。図１０に、同下側部材の製造におけるマスキング工程を示す。図１１に、同下側部材の製造におけるバリア層除去工程を示す。
【００３１】
まず、図８に示すように、下側基材２１の一面２１０に、ＴＥＯＳガスを含む雰囲気中でマイクロ波プラズマＰを照射して、有機成分を含むケイ素酸化物膜を形成する。これにより、下側凹部２４を含む一面２１０全体に親水性層２６が形成される。次に、図９に示すように、下側基材２１の親水性層２６の表面に、フッ化炭素ガスを含む雰囲気中でマイクロ波プラズマＰを照射して、フッ化炭素膜を形成する。これにより、親水性層２６の表面全体にバリア層２２が形成される。続いて、下側基材２１のバリア層２２の表面全体にフォトレジスト３１を塗布して表面を平坦化した後、酸素（Ｏ２）を含むガス雰囲気でプラズマを照射して、下側凹部２４以外の部分に塗布されたフォトレジスト３１を除去する。この際、同じ厚さだけ下側凹部２４に塗布されたフォトレジスト３１も除去される。これにより、図１０に示すように、下側凹部２４のみがマスキングされ、それ以外のバリア層２２ａが露出する。それから、図１１中、白抜き矢印で示すように、下側凹部２４以外の部分に形成されたバリア層２２ａをプラズマドライエッチング法により除去する。最後に、下側凹部２４に残っているフォトレジスト３１を、洗浄液を用いて、またはＯ２を含むガス雰囲気でプラズマを照射して除去する。このようにして、下側基材２１にバリア層２２と親水性層２６とが配置された下側部材２０が製造される（前出図７参照）。
【００３２】
次に、本実施形態のシリコーン部材およびその製造方法の作用効果を説明する。本実施形態の流体デバイス１に、有機溶媒に粒子が分散されている疎水性のサンプル液を流した場合、サンプル液と下側基材２１との直接的な接触は、バリア層２２および親水性層２６により回避される。このため、下側基材２１にサンプル液が染み込みにくく、下側基材２１の膨潤が抑制される。したがって、下側基材２１の変形が抑制され、下側凹部２４の大きさが変化しにくい。また、下側凹部２４の最表層は疎水性のバリア層２２であり、流路部２５は親水性層２６で被覆されている。さらに、流路１１を形成する上側基材１２の下面全体にも親水性層１３が配置されている。流路１１における下側凹部２４以外の部分は全て親水性を有しているため、下側凹部２４以外の部分に疎水性のサンプル液が付着、残留しにくい。したがって、サンプル液中の所望の粒子を下側凹部２４に漏れなく捕捉することができる。
【００３３】
本実施形態の製造方法においては、親水性層２６およびバリア層２２の両方を、プラズマＣＶＤ法により形成した。これにより、親水性層２６およびバリア層２２を容易に形成することができる。このように、本実施形態の製造方法によると、下側凹部２４の全体がバリア層２２および親水性層２６で被覆され、下側凹部２４の最表層がバリア層２２であり、流路部２５が親水性層２６で被覆された形態の下側部材２０を、容易に製造することができる。
【００３４】
＜その他の形態＞
以上、本発明のシリコーン部材およびその製造方法の実施の形態を示したが、本発明のシリコーン部材を備える流体デバイスの構成は、上記形態に限定されない。例えば、本発明のシリコーン部材に積層される相手部材の材質は、ＰＤＭＳなどのシリコーンの他、フッ素樹脂、ガラスなどでもよい。相手部材の形状、大きさなども何ら限定されない。本発明のシリコーン部材と相手部材とは、単に積層させるだけでもよいが、接着剤などを用いて接着してもよい。
【００３５】
また、本発明のシリコーン部材およびその製造方法は、上記形態に限定されるものではなく、本発明の要旨を逸脱しない範囲において、当業者が行い得る変更、改良等を施した種々の形態にて実施することができる。次に、本発明のシリコーン部材およびその製造方法について詳しく説明する。
【００３６】
［流体デバイス用シリコーン部材］
本発明のシリコーン部材を構成する基材は、シリコーン製の一体物であり、流路を区画する一面は、流体の一部を捕捉するための凹部とそれ以外の流路部とからなる。本明細書において「シリコーン」とは、シリコーン樹脂およびシリコーンゴムの両方を含む概念である。本発明による作用効果を発揮させるためには、流路を流れる流体は、疎水性であることが望ましい。疎水性の流体の一部は凹部に捕捉される。流体の一部は、流体そのものの一部でもよく、流体に含まれている特定の物質のみでもよい。
【００３７】
凹部の大きさ、形状、配置形態は、特に限定されない。例えば、凹部は、溝状でも窪み状でもよい。凹部の深さ方向の断面は、正方形、長方形、台形などの矩形状、半円、楕円などの曲面状、Ｖ字状などであればよい。
【００３８】
疎水性のバリア層は、凹部の少なくとも一部に配置される。すなわち、凹部の全体を覆うように配置されてもよく、凹部の形状により底面のみ、側面のみなど凹部の一部を覆うように配置されてもよい。バリア層は、改質により形成されたものでもよく、成膜されたものでもよい。改質の場合、Ｏ２を含むガス雰囲気中でのプラズマの照射、エキシマ光の照射、短時間パルス過熱による極表面アニールなどを用いて、基材表面を酸化改質することにより、凹部に親水性の官能基が付与された形態が挙げられる。成膜されたものである場合、上記実施形態のフッ化炭素膜の他、有機成分を含む金属酸化物膜、フッ素樹脂膜などが挙げられる。この場合、膜は単分子膜であってもよい。用途により、バリア層は、疎水性に加えて撥油性などを有してもよい。
【００３９】
親水性層は、凹部以外の流路部に配置される。親水性層は、改質により形成されたものでもよく、成膜されたものでもよい。改質の場合、水酸基、アミノ基、Ｃ−Ｎ結合、Ｃ＝Ｏ結合、アミド結合（Ｏ＝Ｃ−Ｎ）などが付与された形態が挙げられる。成膜されたものである場合、上記実施形態のケイ素酸化物膜、有機成分を含むケイ素酸化物膜の他、チタン酸化物膜、アルミニウム酸化物、亜鉛酸化物などの金属酸化物膜、および有機成分を含むこれらの金属酸化物膜が挙げられる。この場合、膜は単分子膜であってもよい。
【００４０】
上記第一実施形態においては、流路部に、バリア層と親水性層とを積層して配置した。上記第二実施形態においては、凹部に、親水性層とバリア層とを積層して配置した。しかしながら、流路部に配置するのは、親水性層の一層でもよい。同様に、凹部に配置するのは、バリア層の一層でもよい。
【００４１】
［流体デバイス用シリコーン部材の製造方法］
（１）本発明の第一の製造方法は、バリア層形成工程と、親水性層形成工程と、を有する。以下、各工程を説明する。
【００４２】
（１−１）バリア層形成工程
本工程は、一面に凹部を有するシリコーン製の基材において、該一面全体に疎水性のバリア層をプラズマＣＶＤ法により形成する工程である。
【００４３】
一面に凹部を有する基材は、シリコーンの射出成形などにより製造すればよい。また、基材を成形した後に一面を加工して凹部を形成してもよい。
【００４４】
プラズマＣＶＤ法においては、真空容器内に、原料ガスおよびキャリアガスを供給して所定のガス雰囲気を形成した後、プラズマを発生させて成膜を行う。原料ガスは、膜の種類に応じて適宜選択すればよい。例えば、フッ化炭素膜を形成する場合には、ＣｘＦｙ（ｘ、ｙは任意の整数）ガスを用いればよい。ＣｘＦｙは、水素原子（Ｈ）またはフッ素以外のハロゲン原子を含んでいてもよい。具体的には、ＣＨ３Ｆ、ＣＨ２Ｆ２、ＣＨＦ３、ＣＦ４、Ｃ２Ｆ６、Ｃ５Ｆ８などのガスを用いればよい。有機成分を含む金属酸化物膜を形成する場合には、ヘキサメチルジシロキサン（ＨＭＤＳＯ）、ＴＥＯＳ、オルトチタン酸テトライソプロピル（ＴＴＩＰ）、チタン酸テトラエチル、チタン酸イソプロピルなどのガスを単独、またはＯ２ガスと混合して用いればよい。キャリガスとしては、アルゴン（Ａｒ）、ヘリウムなどの希ガスや窒素などが挙げられる。成膜する際の圧力は、１〜１００Ｐａ程度にすればよい。
【００４５】
プラズマの発生方法は、特に限定されない。例えば、高周波（ＲＦ）電源を用いたＲＦプラズマや、マイクロ波電源を用いたマイクロ波プラズマなどを採用すればよい。なかでも、マイクロ波プラズマは、プラズマ密度が大きく成膜速度が大きいため生産性が高い、プラズマダメージが少なく薄膜の形成に適している、などの理由から好適である。マイクロ波の周波数は、特に限定されない。８．３５ＧＨｚ、２．４５ＧＨｚ、１．９８ＧＨｚ、９１５ＭＨｚなどが挙げられる。
【００４６】
（１−２）親水性層形成工程
本工程は、凹部以外のバリア層の表面に、親水性層を形成する工程である。本工程により、流路部の最表層として親水性層が形成される。親水性層の形成方法は特に限定されない。例えば、バリア層の表面を改質したり、表面に親水性膜を形成すればよい。改質する場合には、例えばＯ２を含むガス雰囲気中でプラズマを照射して、バリア層の表面に親水性の官能基を付与すればよい。成膜する場合には、転写法、プラズマＣＶＤ法などを用いればよい。前者の場合、バリア層の表面を、成膜材料を含む液を保持する部材に押し当てて、当該液をバリア層の表面に転写させる。後者の場合、例えばＴＥＯＳガスなどを含む雰囲気中でマイクロ波プラズマを照射して、有機成分を含むケイ素酸化物膜を形成する。
【００４７】
（２）本発明の第二の製造方法は、親水性層形成工程と、バリア層形成工程と、バリア層除去工程と、を有する。親水性層形成工程においては、基材の一面全体に親水性層を形成する。バリア層形成工程においては、親水性層の表面全体に疎水性のバリア層をプラズマＣＶＤ法により形成する。これらの工程は、第一の製造方法と同じように行えばよい。よって、ここではバリア層除去工程についてのみ説明する。
【００４８】
バリア層除去工程は、凹部以外のバリア層を除去する工程である。本工程により、流路部に親水性層が表出する。バリア層を除去するには、次の方法が好適である。まず、バリア層の表面全体にフォトレジストを塗布して表面を平坦化する。次に、Ｏ２を含むガス雰囲気でプラズマを照射して、凹部以外の部分に塗布されたフォトレジストを除去する。続いて、凹部以外の露出したバリア層を、例えばＡｒ、Ｏ２、水素（Ｈ２）ガスを単独、または混合した雰囲気中でＲＦプラズマを照射するドライエッチング法により除去する。最後に、凹部に残っているフォトレジストを、洗浄液を用いて、またはＯ２を含むガス雰囲気でプラズマを照射して除去する。
【００４９】
（３）本発明のシリコーン部材は、上述した本発明の第一の製造方法および第二の製造方法以外の方法でも製造することができる。例えば、バリア層および親水性層は、スパッタ法や真空蒸着などの乾式処理、またはスプレーコーティング、ディップ処理などの湿式処理など、種々の方法により形成することができる。スプレーコーティングなどの湿式処理によると、薄膜化のために、コーティング材料に有機溶剤を加えて希釈することが必要になる。この際、有機溶剤が染み込んで基材が膨潤したり、基材が有機溶剤に溶解して変形するおそれがある。よって、乾式処理による形成が望ましい。なかでも、膜組成の調整が行いやすく、製造が容易であることから、プラズマＣＶＤ法がより望ましい。
【実施例】
【００５０】
次に、実施例を挙げて本発明をより具体的に説明する。
【００５１】
＜シリコーン部材の製造＞
［実施例１］
シリコーン部材として、上記第一実施形態の下側部材を製造した。下側部材の前後方向長さは５０ｍｍ、左右方向長さは１０ｍｍである。下側凹部の前後方向長さ（幅）は６μｍ、左右方向長さは５ｍｍ、深さは１０μｍ、凹部と凹部との間隔は１０μｍである（図１参照）。
【００５２】
まず、ＰＤＭＳを射出成形して、上面に所定の下側凹部を有する板状の下側基材を製造した。次に、下側基材を真空容器内に配置して、内部を０．５Ｐａ以下の減圧状態にした。続いて、真空容器内にＡｒガスおよびＣ５Ｆ８ガスを供給して、合計圧力６Ｐａの混合ガス雰囲気を形成した。それから、周波数２．４５ＧＨｚ、出力電力０．７５ｋＷにてマイクロ波プラズマを発生させて、２５秒間成膜処理を行った。このようにして、下側基材の上面全体に、フッ化炭素膜からなるバリア層を形成した。バリア層の厚さは７５ｎｍであった。
【００５３】
次に、厚さ０．２ｍｍの板状のメラミンフォーム製のスタンプ部材に、ポリシラザン（ＡＺエレクトロニックマテリアルズ（株）製「アクアミカ（登録商標）ＮＡＸ１２０−２０」）を含む試薬１ｍｌを含浸させた。そして、下側基材の上面をスタンプ部材に押しつけて、下側凹部以外の部分に試薬を転写した。その後、温度６５℃にて２４時間乾燥させて、下側凹部以外の部分にケイ素酸化物膜からなる親水性層を形成した。親水性層の厚さは１〜５０ｎｍ程度であった。製造した下側部材を実施例１のシリコーン部材と称す。
【００５４】
［比較例１］
実施例１と同じＰＤＭＳ製の下側基材の上面全体（下側凹部および流路部を含む）に、親水性層を形成して下側部材を製造した。まず、真空容器内に下側基材を配置して、内部を０．５Ｐａ以下の減圧状態にした。次に、真空容器内にＡｒガス、Ｏ２ガス、およびＴＥＯＳガスを供給して、合計圧力６Ｐａの混合ガス雰囲気を形成した。それから、周波数２．４５ＧＨｚ、出力電力０．５ｋＷにてマイクロ波プラズマを発生させて、２０秒間成膜処理を行った。このようにして、下側基材の上面全体に、有機成分を含むケイ素酸化物膜からなる親水性層を形成した。親水性層の厚さは３０ｎｍであった。製造した下側部材を比較例１のシリコーン部材と称す。
【００５５】
［比較例２］
実施例１と同じＰＤＭＳ製の下側基材の上面全体（下側凹部および流路部を含む）に、疎水性のバリア層を形成して下側部材を製造した。まず、真空容器内に下側基材を配置して、内部を０．５Ｐａ以下の減圧状態にした。次に、真空容器内にＡｒガスおよびＣ５Ｆ８ガスを供給して、合計圧力６Ｐａの混合ガス雰囲気を形成した。それから、周波数２．４５ＧＨｚ、出力電力０．７５ｋＷにてマイクロ波プラズマを発生させて、２５秒間成膜処理を行った。このようにして、下側基材の上面全体に、フッ化炭素膜からなるバリア層を形成した。バリア層の厚さは７５ｎｍであった。製造した下側部材を比較例２のシリコーン部材と称す。
【００５６】
［比較例３］
実施例１で使用したＰＤＭＳ製の下側基材そのものを、比較例３のシリコーン部材とした。
【００５７】
＜流体デバイスの製造＞
製造したシリコーン部材を用いて、上記第一実施形態の流体デバイスを製造した（前出図１〜図３参照）。上側部材については以下の手順で製造した。まず、ＰＤＭＳを射出成形して、所定の形状の上側基材を製造した。上側基材において、流路を区画する上側凹部の深さは１５０μｍ、導入孔の直径は１００μｍである。次に、上側基材を真空容器内に配置して、内部を０．５Ｐａ以下の減圧状態にした。続いて、真空容器内にＡｒガス、Ｏ２ガス、およびＴＥＯＳガスを供給して、合計圧力６Ｐａの混合ガス雰囲気を形成した。それから、周波数２．４５ＧＨｚ、出力電力０．５ｋＷにてマイクロ波プラズマを発生させて、２０秒間成膜処理を行った。このようにして、上側基材の下面全体に、有機成分を含むケイ素酸化物膜からなる親水性層を形成した。親水性層の厚さは３０ｎｍであった。
【００５８】
製造した上側部材とシリコーン部材（下側部材）とを積層して両者を接合した。このようにして製造された流体デバイスを、シリコーン部材の番号に対応させて、実施例１の流体デバイスなどと称す。
【００５９】
＜粒子捕捉性の評価＞
［評価方法］
流体デバイスの流路に試液を流し、下側凹部における粒子の捕捉性を評価した。まず、有機溶剤のヘキサンにシリカ粒子（Ｂａｎｇｓ  Ｌａｂｏｒａｔｏｒｉｅｓ社製「ＳＳ０６Ｎ」、直径５μｍ）を分散させて、濃度１×１０７個／ｍｌの試液を調製した。次に、流体デバイスの導入孔より、試液３０μｌをマイクロピペットを用いて注入した。そのまま３分間静置した後、流体デバイスの前端を持ち上げ、水平から３０°傾けた状態で、導入孔より純水１００μｌを静かに注入して、下側凹部以外の部分に残留している試液を排出口から排出した。それから、下側凹部と流路部とにおける残留物を確認した。残留物の確認は、オリンパス（株）製の倒立顕微鏡「ＧＸ−５１」を用いて行い、粒子が観察されれば残留物あり、観察されなければ残留物なしとした。そして、下側凹部に残留物があり、かつ流路部に残留物がない場合のみを捕捉性良好（後出表１中、〇印で示す）と評価し、それ以外は捕捉性不良（後出表１中、×印で示す）と評価した。
【００６０】
［評価結果］
表１に、下側凹部における粒子の捕捉性の評価結果を示す。
【表１】
2018171660.tif 000003
【００６１】
表１に示すように、実施例１の流体デバイスにおいては、下側凹部に残留物があり、かつ、流路部に残留物がなかった。すなわち、実施例１の流体デバイスにおいては、捕捉性が良好であることが確認された。これに対して、下側凹部を含む上面全体に親水性層が形成されている比較例１の流体デバイスにおいては、下側凹部に残留物がなかったため、捕捉性は不良と判断した。また、比較例２の流体デバイスにおいては、下側凹部だけでなく流路部にも残留物があった。これは、試液が流路部に付着しやすいことを意味するため、捕捉性は不良と判断した。比較例３の流体デバイスにおいては、試液の染み込みにより下側部材が膨潤し変形したため、評価することができなかった。
【００６２】
＜水接触角の測定＞
ＰＤＭＳ製のシート状の基材（縦５０ｍｍ×横５０ｍｍ×厚さ５ｍｍ）の表面に、実施例および比較例のシリコーン部材に形成したのと同様のバリア層または親水性層を形成して、各々の層の水接触角を測定した。また、比較例３のシリコーン部材に対応させて、基材表面の水接触角も測定した。水接触角については、水接触角計（協和界面科学（株）製「ＤＭ５００」）を用いて測定した。表２に、水接触角の測定結果を示す。
【表２】
2018171660.tif 000004
【００６３】
表２に示すように、実施例１のシリコーン部材におけるバリア層の水接触角は１１０°であり、親水性層の水接触角は６０°であった。これにより、実施例１のシリコーン部材の下側凹部は疎水性を有し、流路部は親水性を有することが確認された。一方、比較例１のシリコーン部材における親水性層の水接触角は１０°未満であり、比較例１のシリコーン部材においては、下側凹部を含む上面全体が親水性を有することが確認された。また、比較例２のシリコーン部材におけるバリア層の水接触角は１１０°であり、比較例２のシリコーン部材においては、下側凹部を含む上面全体が疎水性を有することが確認された。また、基材表面の水接触角は１１０°であり、比較例３のシリコーン部材は、ＰＤＭＳ由来の疎水性を有することが確認された。
【００６４】
＜膨潤性の評価＞
［評価方法］
水接触角の測定に使用した成膜後のシリコーンシートを用いて、膨潤性を評価した。具体的には、シートの成膜面に、有機溶剤のトルエンを接触させて、シートの変形の有無を観察した。比較例３については、シート（基材）の表面にトルエンを接触させて、変形の有無を観察した。まず、シートの成膜面の中央に、直径１０ｍｍの円筒状のステンレス管を配置した。次に、ステンレス管の内側にトルエンを１０ｍｌ注入した。それから５分間経過した後、残留しているトルエンをスポイトで除去し、ステンレス管を取り外した。そして、成膜面におけるトルエン接触部と非接触部との厚さの差を、デジタルゲージ（（株）小野測器製「ＤＧ−９２５」）にて測定した。この際、厚さの差が５０μｍ未満であれば、変形なし（膨潤なし）と判断した。
【００６５】
［評価結果］
表３に、各シートにおける変形の有無を示す。
【表３】
2018171660.tif 000005
【００６６】
表３に示すように、基材のみの比較例３のシートは、トルエンが染み込んで大きく変形した。これに対して、実施例１のバリア層が形成されたシート、および実施例１の親水性層が形成されたシートのいずれにおいても、変形なしという結果になった。すなわち、実施例１のシリコーン部材においては、疎水性の液体が接触しても、下側凹部および流路部のいずれも膨潤しにくいことが確認された。また、比較例１の親水性層が形成されたシート、および比較例２のバリア層が形成されたシートのいずれにおいても、変形なしという結果になった。
【符号の説明】
【００６７】
１：流体デバイス、１０：上側部材、１１：流路、１２：上側基材、１３：親水性層、１４：上側凹部、１５：導入孔、１６：排出口、２０：下側部材（流体デバイス用シリコーン部材）、２１：下側基材（基材）、２２：バリア層、２２ａ：バリア層、２３：親水性層、２４：下側凹部（凹部）、２５：流路部、２６：親水性層、３０：スタンプ部材、３１：フォトレジスト、２１０：一面、３００：試薬、Ｐ：マイクロ波プラズマ。
【図１】
2018171660.tif 000006
【図２】
2018171660.tif 000007
【図３】
2018171660.tif 000008
【図４】
2018171660.tif 000009
【図５】
2018171660.tif 000010
【図６】
2018171660.tif 000011
【図７】
2018171660.tif 000012
【図８】
2018171660.tif 000013
【図９】
2018171660.tif 000014
【図１０】
2018171660.tif 000015
【図１１】
2018171660.tif 000016